КЛЕЕВАЯ СИСТЕМА ДЛЯ ЛИГНОЦЕЛЛЮЛОЗНЫХ ПОДЛОЖЕК, ИМЕЮЩИХ ВЫСОКИЕ УРОВНИ ЭКСТРАКТИВНЫХ ВЕЩЕСТВ

1. Клеевая система для получения лигноцеллюлозных композитов, которая содержит:
a) грунтовочную композицию; и
b) полиуретановую клеевую композицию,
где указанная грунтовочная композиция содержит:
i) от 1 до 100% мас. композиции, по меньшей мере, одного соединения, имеющего гидроксильное число менее или равно 30 мг КОН/г и выбранного из группы, состоящей из полиалкиленгликолей, простых моноэфиров полиалкиленгликолей и простых диэфиров полиалкиленгликолей;
ii) 0-99% мас. композиции растворителя; и
iii) 0-5% мас. композиции поверхностно-активного вещества, выбранного из группы, состоящей из водорастворимых поверхностно-активных веществ, водоэмульгируемых поверхностно-активных веществ и их смесей.
2. Клеевая система по п. 1, в которой указанная грунтовочная композиция содержит:
5-60% мас. композиции, по меньшей мере, одного соединения, имеющего гидроксильное число менее или равно 30 мг КОН/г и выбранного из группы, состоящей из полиалкиленгликолей, простых моноэфиров полиалкиленгликолей и простых диэфиров полиалкилен-гликолей;
до 95% мас. композиции растворителя; и
0-0,1% мас. композиции указанного поверхностно-активного вещества.
3. Клеевая система по п. 1 или п. 2, в которой указанная грунтовочная композиция содержит
полиалкиленгликоль, имеющий средневесовую молекулярную массу (Mw) от 5000 до 20000 Да и имеющий формулу (I):
1
2
3
n
m
HO-[CHR-(CRR)O]H (I),
1
2
3
в которой n представляет собой целое число от 1 до 5, предпочтительно, 1 или 2, m представляет собой положительное целое число, и R, R и R независимо выбраны из водорода, алкила, арила, аралкила, алкиларила и их смесей.
1
2
3
4. Клеевая система по п. 3, в которой R, R и R указанного полиалкиленгликоля являются водородом.
5. Клеевая система по п. 3 или 4, в которой указанный полиалкиленгликоль имеет молекулярную массу от 5000 до 15000 Да и выбран из группы, состоящей из полиэтиленгликолей, полипропиленгликолей и (полиэтилен-полипропилен) гликолей.
6. Клеевая система по п. 1 или 2, в которой указанная грунтовочная композиция содержит простой гликолевый эфир, имеющий средневесовую молекулярную массу (Mw) от 90 до 20000 Да и имеющий формулу (II):
4
5
6
7
x
y
RO-[СHR-(СHR)O]-R (II),
4
5
6
7
4
7
в которой х представляет собой целое число от 1 до 5, предпочтительно, 1 или 2, y представляет собой положительное целое число, R, R, R и R независимо выбраны из водорода, алкила, арила, аралкила, алкиларила и их смесей, и оба R и R не являются водородом.
4
5
6
7
4
7
1
5
7. Клеевая система по п. 6, в которой R, R, R и R независимо выбраны из группы, состоящей из водорода и С-С алкила, при условии, что R и R не могут быть оба водородом.
5
6
8. Клеевая система по п. 7, в которой R и R являются оба водородом.
4
7
9. Клеевая система по п. 7 или 8, в которой, по меньшей мере, один из R и R является метилом.
10. Клеевая система по любому из пп. 6-9, в которой y может быть целым числом от 1 до 60, предпочтительно, от 2 до 30, и, более предпочтительно, от 5 до 30.
11. Клеевая система по любому из пп. 1-10, в которой растворитель указанной грунтовочной композиции содержит, по меньшей мере, 80% мас. воды, от массы растворителя.
12. Клеевая система по п. 1, в которой указанная грунтовочная композиция содержит:
5-100% мас. композиции простого гликолевого эфира, имеющего молекулярную массу от 90 до 20000 Да и имеющего формулу:
4
5
6
7
x
y
RO-[СHR-(СHR)O]-R (II),
4
5
6
7
4
7
1
5
в которой х представляет собой целое число 1 или 2, y представляет собой положительное целое число от 2 до 30, R, R, R и R независимо выбраны из водорода и С-С алкила, при условии, что R и R не являются оба водородом;
0-95% мас. композиции растворителя, из которого растворителя, по меньшей мере, 80% мас. растворителя, составляет вода; и
0-0,1% мас. композиции поверхностно-активного вещества, выбранного из группы, состоящей из силоксансодержащих поверхностно-активных веществ, алкилполиглюкозидов, включая алкилполисахариды, алкоксилированных жирных кислот, алкоксилированных спиртов, алкилсульфосукцинатов, ацетиленовых диолов и их смесей.
13. Клеевая система по любому из пп. 1-12, в которой указанной полиуретановой клеевой композицией является влагоотверждающаяся однокомпонентная полиуретановая клеевая композиция.
14. Клеевая композиция по п. 13, в которой однокомпонентная полиуретановая клеевая композиция содержит:
форполимер, имеющий свободные NCO группы, причем указанный форполимер получается из, по меньшей мере, одного компонента А, содержащего соединение, реакционное к изоцианатам, и, по меньшей мере, одного компонента В, содержащего изоцианат;
от 0 до 40% мас., предпочтительно, от 0,1 до 30% мас. наполнителя;
от 0 до 20% мас. обычных добавок и вспомогательных веществ; и от 0 до 20% мас. активатора.
15. Клеевая система по п. 14, в которой указанный форполимер, имеющий свободные NCO-группы, характеризуется
i) NCO-содержанием от 5 до 30% мас., предпочтительно, от 10 до 25% мас., по отношению к форполимеру;
ii) функциональностью от 2,2 до 3, предпочтительно, от 2,4 до 2,9; и
iii) вязкостью при 20ºC от 300 до 35000 мПа⋅с, предпочтительно, от 1000 до 10000 мПа⋅с.
16. Способ получения склеенного лигноцеллюлозного изделия, который содержит следующие стадии:
(а) обеспечение, по меньшей мере, двух лигноцеллюлозных поверхностей;
(b) обеспечение клеевой системы по любому из пп. 1-15;
(с) нанесение указанной клеевой системы на, по меньшей мере, часть, по меньшей мере, одной из лигноцеллюлозных поверхностей; и (d) контактирование, по меньшей мере, одной лигноцеллюлозной поверхности с другой лигноцеллюлозной поверхностью в условиях, подходящих для образования адгезионной связи между ними.
17. Способ по п. 16, в котором указанная стадия с) нанесения указанной клеевой системы содержит:
нанесение грунтовочной композиции на, по меньшей мере, часть, по меньшей мере, одной из лигноцеллюлозных поверхностей; и
после периода от 0 до 15 мин, предпочтительно, от 1 до 10 мин, нанесение указанной полиуретановой клеевой композиции на указанную часть (части) лигноцеллюлозной поверхности (поверхностей).
18. Способ по п. 16 или 17, в котором, по меньшей мере, одна из лигноцеллюлозных поверхностей содержит лиственницу.
19. Адгезионно связанное лигноцеллюлозное изделие, полученное способом по любому из пп. 16-18.
20. Лигноцеллюлозное изделие по п. 19, которое соответствует требованиям мокрого применения Европейского стандарта EN391:2001, стандарта 112.9 Канадской ассоциации стандартов (CSA) и/или стандарта D2259 Американского общества испытания материалов (ASTM).